(57)【要約】      （修正有）【課題】金属の無電解めっきの触媒として使用される、安定で、コスト効果的な金属ナノ粒子を提供する。【解決手段】一般式：2012052222.tif 000011（式中、Ｒ１は非置換（Ｃ１４〜Ｃ３０）アルキルであり、Ｒ２およびＲ３は同じかまたは異なっており、非置換（Ｃ１〜Ｃ６）アルキルである）を有するアミンオキシドで封入された金属ナノ粒子を含む組成物で、金属ナノ粒子が、銀、金、白金、インジウム、ルビジウム、ルテニウム、ロジウム、オスミウム、イリジウム、銅、コバルト、ニッケルおよび鉄から選択される。【選択図】図１
2012052222.tif 000002
【特許請求の範囲】
【請求項１】
一般式：
【化１】
2012052222.tif 000008
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む組成物。
【請求項２】
Ｒ１が非置換（Ｃ１４〜Ｃ２０）アルキルである請求項１に記載の組成物。
【請求項３】
Ｒ２およびＲ３が同じであって、非置換（Ｃ１〜Ｃ３）アルキルである請求項１に記載の組成物。
【請求項４】
組成物が７を超えるｐＨを有する請求項１に記載の組成物。
【請求項５】
ナノ粒子が５０ｎｍ以下の平均直径を有する請求項１に記載の組成物。
【請求項６】
金属ナノ粒子が、銀、金、白金、インジウム、ルビジウム、ルテニウム、ロジウム、オスミウム、イリジウム、銅、コバルト、ニッケルおよび鉄から選択される、請求項１に記載の組成物。
【請求項７】
ａ）基体を提供し；
ｂ）一般式：
【化２】
2012052222.tif 000009
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む触媒組成物を基体に適用し；並びに
ｃ）基体上に金属層を無電解めっきする；
ことを含む方法。
【請求項８】
金属層が銅、銅合金、ニッケルもしくはニッケル合金から選択される、請求項７に記載の方法。
【請求項９】
ａ）スルーホールを有する基体を提供し；
ｂ）スルーホールをデスメアし；
ｃ）カチオンを含む組成物を基体のスルーホールに適用し；
ｄ）一般式：
【化３】
2012052222.tif 000010
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む触媒組成物を、スルーホールを有する基体に適用し；並びに
ｅ）スルーホールの壁上に金属層を無電解めっきする；
ことを含む方法。
【請求項１０】
カチオンのソースがカチオン性ポリアミンである請求項９に記載の方法。
【発明の詳細な説明】
【技術分野】
【０００１】
本出願は２０１０年７月２０日に出願された米国仮特許出願第６１／３６５，９１１号に対する３５Ｕ．Ｓ．Ｃ．１１９（ｅ）の下での優先権の利益を主張し、その仮出願の全内容は参照によって本明細書に組み込まれる。
本発明は両性界面活性剤の層でコーティングされたナノ粒子の組成物に関する。より具体的には、本発明は、ナノ粒子の組成物が無電解金属めっきのための触媒として機能する両性界面活性剤の層でコーティングされたナノ粒子の組成物に関する。
【背景技術】
【０００２】
ナノ粒子は、生物学、化学、材料科学および医学など様々な用途に価値のある特性を有する。ナノ粒子の有用性はその安定性もしくは毒性によって制限される。ナノ粒子上のコーティングの特性はその物理的および化学的挙動に影響を与える。ナノ粒子上のコーティングはコーティングされたナノ粒子の表面特性を決定する。例えば、米国特許出願公開第２００８／００８９８３６号は表面結合性分子および両親媒性分子から形成される二層の分子でコーティングされている金属ナノ粒子を開示する。表面結合性分子はナノ粒子と直接接触しており、疎水性部分とナノ粒子に対する親和性を有する部分とを含む。両親媒性層は疎水性部分と親水性部分との双方を含む。この表面結合性層と両親媒性層は疎水性相互作用によって一緒に保持される。両親媒性層の親水性部分は、ナノ粒子の水溶性の増大などの外部環境に対する所望の特性を与える。ナノ粒子の直径は１ｎｍ〜２００ｎｍ（ナノメートル）のサイズの範囲であり得る。米国特許出願公開第２００８／００８９８３６号に開示されたナノ粒子は実質的に生物学的用途、例えば、イムノラベリング、医療用造影および薬物療法に関する。
【０００３】
典型的には、ナノ粒子はコーティングに使用される。コーティングは多くの産業、例えば、塗料、磁気ディスク、蛍光スクリーン、非粘着性表面、反射体、研磨剤、防錆剤、防水剤、接着剤、触媒表面、並びに多くの他の分野において重要な役割を果たす。
【０００４】
さまざまな産業において、ナノ粒子を使用して基体上に金属を無電解めっきするための触媒表面を形成する。無電解めっきの特性はそのプロセスが自己触媒的であり堆積が触媒表面上で起こることである。無電解めっきはめっき浴に添加される化学的還元剤の存在に基づく。電解めっき浴中で電流が金属イオンを金属に還元するのと類似の方法で、還元剤はめっき浴中で正に帯電した金属イオンに電子を供給して、このイオンを金属に還元する。
【０００５】
無電解めっきはいくつかの望ましい結果を生じさせる。作業者は多くの場合、電解めっき方法を用いて、均一な厚みの金属層を隙間もしくは穴を有する基体上に堆積させるのに困難を有している。この特性は、プリント回路もしくはプリント配線板が高アスペクト比のスルーホール内にめっきされた均一な金属堆積物を要求するエレクトロニクス産業などの多くの産業において重要である。無電解めっきの他の特性および用途は非導電体上に直接生じさせられうる堆積物、電解めっきよりも多くの場合多孔度が低い堆積物、並びに多くの場合従来のものではない化学的、機械的もしくは磁気的特性、例えば、より高い硬度および耐摩耗性を有する堆積物である。触媒を使用する無電解めっきは様々な装飾物品の製造、および多くの他のエレクトロニクス用途、例えば、電磁波妨害（ＥＭＩ）および無線周波妨害（ＲＦＩ）シールドの形成にも使用される。
【０００６】
プリント回路板の金属化において、最も一般的な触媒は塩酸溶液中でのモル過剰の第１スズとパラジウムイオンとの反応生成物である。この反応生成物はスズ−パラジウムコロイドであると考えられている。酸化スズはパラジウムのための保護コロイドを形成し、過剰の第１スズは酸化防止剤として機能すると考えられている。しかし、パラジウムを還元させるために使用される塩化第１スズはコスト高であり、かつ酸化されたスズは別のアクセレレーションの工程を必要とする。触媒のコスト低減を助けるために塩化第１スズを排除するパラジウム触媒の開発の試みがなされてきた。このような触媒には、約５０ｎｍの小ささのパラジウム粒子が挙げられうるが、この粒子サイズ分布は幅広く変動する場合があり、約２００ｎｍの平均粒子サイズを有する場合があり、これは一般的にはその不安定性および全体的に劣った性能のせいでプリント回路板産業における商業化の目的に適さないことが見いだされてきた。さらに、パラジウム自体は非常にコスト高であり、かつこの触媒の劣った性能および不安定性はプリント回路板製造者並びに顧客に対してコストを増大させる。
【０００７】
コロイド銅触媒のようなスズ−パラジウム触媒に代わるものを見いだす試みがなされてきたが、しかし、このような触媒は酸化的攻撃を受けやすく結果的に安定性および機能の喪失をもたらす。それらは高濃度の銅を必要とし、かつ限定された安定性の高活性銅めっき液を必要とする。
【先行技術文献】
【特許文献】
【０００８】
【特許文献１】米国特許出願公開第２００８／００８９８３６号明細書
【発明の概要】
【発明が解決しようとする課題】
【０００９】
よって、金属の無電解めっきに使用される金属ナノ粒子の触媒が存在するが、安定で、コスト効果的であり、商業化目的に好適な金属堆積物を提供する金属ナノ粒子の触媒についての必要性が依然として存在する。
【課題を解決するための手段】
【００１０】
組成物は、一般式：
【化１】
2012052222.tif 000003
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む。
方法は、ａ）基体を提供し；ｂ）一般式：
【化２】
2012052222.tif 000004
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む触媒組成物を基体に適用し；並びにｂ）基体上に金属を無電解めっきすることを含む。
方法は、ａ）スルーホールを有する基体を提供し；ｂ）スルーホールをデスメアし；ｃ）カチオンを含む組成物を基体のスルーホールに適用し；ｄ）一般式：
【化３】
2012052222.tif 000005
（式中、Ｒ１は非置換（Ｃ１４〜Ｃ３０）アルキルであり、Ｒ２およびＲ３は同じかまたは異なっており、非置換（Ｃ１〜Ｃ６）アルキルである）
を有する１種以上のアミンオキシドで封入された金属ナノ粒子を含む触媒組成物を基体のスルーホールに適用し；並びにｅ）スルーホールの壁上に金属を無電解めっきすることを含む。
【発明の効果】
【００１１】
上記一般式を有するアミンオキシドはナノ粒子の表面に隣接してその周りに層を形成し、よってナノ粒子を封入する。このことは、基体の表面上に金属が無電解めっきされうるように、触媒金属ナノ粒子が基体の表面に付着することを可能にする。金属堆積物は低い多孔度を有し、かつ基体に充分に付着する。この触媒は標準のプリント回路板アセンブリプロセスに適合性であり、この触媒ナノ粒子の組成物はそれらが商業的に使用されうるように無電解めっき中で安定であり、かつこの組成物は長期間の貯蔵中でも安定である。さらに、この触媒ナノ粒子の組成物はスズを排除し、かつ触媒金属としてのパラジウムを排除することができ、よって製造者および顧客の双方に対して無電解めっきのコストを低減させる。
【図面の簡単な説明】
【００１２】
【図１】図１は、空気に対する曝露にかけられた触媒溶液の老化時間の関数としての、１２個の炭素の鎖を有するアミンオキシド両性界面活性剤で封入された銀金属ナノ粒子、並びに１４および１６個の炭素の鎖を有するアミンオキシド両性界面活性剤の混合物で封入された銀金属ナノ粒子で触媒化された表面上にめっきされた銅膜のシート抵抗率のグラフである。
【発明を実施するための形態】
【００１３】
本明細書を通じて使用される場合、文脈が明らかに他のことを示さない限りは以下に示される略語は以下の意味を有する：ｇ＝グラム；ｍｇ＝ミリグラム；ｐｐｍ＝百万あたりの部；ｍｌ＝ミリリットル；Ｌ＝リットル；ｃｍ＝センチメートル；ｍ＝メートル；ｍｍ＝ミリメートル；μｍ＝ミクロン；℃＝摂氏度；ｇ／Ｌ＝リットルあたりのグラム；重量％＝重量パーセント；ｍΩ＝ミリオーム；並びにＴｇ＝ガラス転移温度。
【００１４】
用語「プリント回路板」および「プリント配線板」は本明細書を通じて交換可能に使用される。用語「めっき」および「堆積」は本明細書を通じて交換可能に使用される。用語「アルキル」基とは脂肪族炭化水素基をいう。他に示されない限りは、全ての量は重量パーセントである。全ての数値範囲は包括的であり、かつ合計で１００％になることにこのような数値範囲が制約されることが論理的である場合を除いて任意に組み合わせ可能である。
【００１５】
組成物は、下記一般式：
【化４】
2012052222.tif 000006
（式中、Ｒ１は非置換（Ｃ１４〜Ｃ３０）アルキル基であり、Ｒ２およびＲ３は同じかまたは異なっており、非置換（Ｃ１〜Ｃ６）アルキル基である）
を有する１種以上のアミンオキシドで封入された金属ナノ粒子を含む。典型的には、Ｒ１は（Ｃ１４〜Ｃ２０）アルキルであり、より典型的にはＲ１は（Ｃ１４〜Ｃ１８）アルキルである。Ｒ１には、これに限定されないが、アルキル基、テトラデシル、ペンタデシル、ヘキサデシル、ヘプタデシル、オクタデシル、およびノナデシルが挙げられる。好ましくはＲ１はテトラデシル、ヘキサデシルもしくはオクタデシルである。より好ましくはＲ１はテトラデシルおよびヘキサデシルである。典型的には、Ｒ２およびＲ３は同じである。好ましくはＲ２およびＲ３は同じであり、（Ｃ１〜Ｃ３）アルキルである。より好ましくはＲ２およびＲ３は同じであり、Ｃ１アルキルである。Ｒ２およびＲ３のアルキル基には、メチル、エチル、プロピル、イソプロピル、ブチル、イソブチル、ターシャリーブチル、ペンチルおよびヘキシルが挙げられる。Ｒ１、Ｒ２およびＲ３は非環式炭化水素鎖である。
【００１６】
アミンオキシドはアルキルジアルキルアミンオキシド両性界面活性剤であり、７より高いｐＨでアミンオキシドは正味負電荷を有する。アルキルジアルキルアミンオキシドは当該技術分野において周知であり、多くは市販されており、または文献に知られた方法に従って製造されうる。
【００１７】
触媒組成物中に含まれるアミンオキシドの量は組成物中のナノ粒子を基準にする。触媒組成物のナノ粒子：アミンオキシド重量範囲の比率は重量比で１：５以上、または例えば重量比で１：５〜１：３０、または例えば重量比で１：１０〜１：１５の範囲であり得る。
【００１８】
金属ナノ粒子は５０ｎｍ以下の平均直径を有する。典型的には、金属ナノ粒子は１ｎｍ〜３０ｎｍ、または例えば５ｎｍ〜２０ｎｍの平均直径を有する。触媒金属には、これに限定されないが、銀、金、白金、インジウム、ルビジウム、ルテニウム、ロジウム、オスミウム、イリジウム、銅、コバルト、ニッケルおよび鉄が挙げられる。典型的な触媒金属には、銀、金および白金が挙げられる。より典型的には、銀および金が触媒金属の選択肢である。好ましくは、銀が触媒金属の選択肢である、というのは、それは熱力学的により安定な金属、すなわち腐蝕耐性なものの１つであり、かつパラジウムよりもかなり安価、すなわち、パラジウムよりも２７倍安価だからである。パラジウムは触媒金属として使用されうるが、銀はパラジウムよりも好ましい、というのは、このコロイドは、パラジウムの使用を回避してパラジウム触媒に関連するコストを低減させ、同時に安定かつ商業的に有用な触媒を提供する触媒に関するからである。この組成物は好ましくはパラジウムを除く。ナノ粒子は７５ｐｐｍ以上、または例えば１５０ｐｐｍ〜２５０ｐｐｍ、または例えば１８０ｐｐｍ〜２１０ｐｐｍの量で触媒組成物中に含まれる。
【００１９】
金属塩もしくは金属酸化物が使用される場合には、１種以上の還元剤を用いてそれらはその金属状態に還元される。様々な還元剤が当該技術分野において知られている。このような還元剤には、これに限定されないが、水素化ホウ素アルカリ金属、例えば、水素化ホウ素ナトリウムおよび水素化ホウ素カリウム、置換水素化ホウ素、例えば、トリメトキシ水素化ホウ素、ボラン、例えば、アミンボラン、ジメチルアミノボラン、トリメチルアミノボラン、イソプロピルアミンボラン、およびモルホリンボラン、アスコルビン酸、イソ−アスコルビン酸、ギ酸、ホルムアルデヒド、およびホルムアルデヒド前駆体もしくは誘導体、例えば、パラホルムアルデヒド、トリオキサン、ジメチルヒダントインおよびグリオキサール、およびヒドラジン、並びにこれらの誘導体が挙げられる。還元剤は金属塩もしくは金属酸化物の５０％モル過剰、または例えば５０％〜７０％モル過剰、または例えば５０％〜６０％モル過剰の量で触媒組成物中に含まれうる。
【００２０】
組成物はアミンオキシドで封入された金属ナノ粒子の水性コロイド溶液である。この組成物はナノ粒子コロイド溶液を製造する当該技術分野で知られたあらゆる好適な方法によって製造されうる。一方法においては、還元された金属、金属塩もしくは金属酸化物は５０ｎｍ以下のナノ粒子までボールミルされる。金属ナノ粒子が金属塩もしくは金属酸化物から製造される場合には、それらは水中に溶解され、攪拌下でアミンオキシドと混合される。次いで、還元剤が添加されて、金属イオンをその金属状態に還元する。その水溶液のｐＨは酸性、中性もしくはアルカリ性であり得る。典型的には、この溶液のｐＨは７より高く、または例えば７．５〜１４、または例えば８〜１２に維持され、アミンオキシドをそのアニオン性状態に維持する。典型的には、水酸化ナトリウムもしくは水酸化カリウムが水溶液に添加されて、ｐＨを所望のアルカリ性範囲に調節する。酸性溶液が望まれる場合には、典型的には、塩酸もしくは硫酸が使用されてｐＨを調節する。酸性溶液においては、アミンオキシドは正味正電荷を有する。酸性溶液は７未満、または例えば１〜６、または例えば２〜４のｐＨを有する。ｐＨ７の中性溶液においては、アミンオキシドは実質的にその両性もしくは両性イオン状態にある。ｐＨの安定性を維持するために緩衝性化合物が使用されうる。このような化合物には、これに限定されないが、アミン、例えば、モノエタノールアミン、ジエタノールアミンおよびトリエタノールアミン、ホウ砂およびホスファートが挙げられる。
【００２１】
組成物は、基体の無電解金属化のための様々な種類の基体のための触媒として使用されうる。このような基体には、これに限定されないが、ＥＭＩおよびＲＦＩシールディングの形成のための誘電体表面の金属化におけるような、誘電体材料の金属化において、並びにスルーホールおよびバイアの金属化におけるようなプリント回路板が挙げられる。
【００２２】
アミンオキシド封入ナノ粒子触媒組成物は様々な基体に適用されうる。このような基体には、これに限定されないが、熱可塑性樹脂または熱硬化性樹脂であり得るプラスチックのような非導電体が挙げられる。典型的な熱可塑性樹脂には、これに限定されないが、汎用プラスチック、例えば、ＰＥ（ポリエチレン）、ＰＶＣ（ポリ塩化ビニル）、ＰＳ（ポリスチレン）、ＰＰ（ポリプロピレン）、ＡＢＳ（アクリロニトリル−ブタジエン−スチレン）、ＡＳ（アクリロニトリル−スチレン）、ＰＭＭＡ（ポリメタクリル酸メチル）、ＰＶＡ（ポリ酢酸ビニル）、ＰＶＤＣ（ポリ塩化ビニリデン）、ＰＰＯ（ポリフェニレンオキシド）、およびＰＥＴ（ポリエチレンテレフタラート）；汎用エンジニアリングプラスチック、例えば、ＰＡ（ポリアミド）、ＰＯＭ（ポリアセタール）、ＰＣ（ポリカルボナート）；ＰＰＥ（改変ポリフェニレンエーテル）、ＰＢＴ（ポリブチレンテレフタラート）、ＧＥ−ＰＥＴ（ガラス繊維強化ポリエチレンテレフタラート）、およびＵＨＰＥ（超高分子量ポリエチレン）；およびスーパーエンジニアリングプラスチック、例えば、ＰＳＦ（ポリスルホン）、ＰＥＳ（ポリエーテルスルホン）、ＰＰＳ（ポリフェニレンスルフィド）、ＰＡＲ（ポリアリーラート）、ＰＡＩ（ポリアミドイミド）、ＰＥＥＫ（ポリエーテルエーテルケトン）、ＰＩ（ポリイミド）およびフルオロカーボン樹脂が挙げられる。典型的な熱硬化性樹脂には、これに限定されないが、フェノール樹脂、尿素樹脂、メラミン樹脂、アルキド樹脂、不飽和ポリエステル、エポキシ樹脂、フタル酸ジアリルポリマー、ポリウレタンおよびシリコーン樹脂が挙げられる。
【００２３】
高および低Ｔｇポリマー樹脂含有基体の双方は金属ナノ粒子触媒を使用して金属化されうる。低Ｔｇポリマー樹脂は典型的に１６０℃未満のＴｇを有する樹脂である。高Ｔｇポリマー樹脂は一般に１６０℃以上のＴｇ値を有する。典型的には、高Ｔｇポリマー樹脂は、１６０℃〜２８０℃、または例えば１７０℃〜２４０℃の範囲のＴｇを有する。
【００２４】
ポリマー樹脂の例には、ポリテトラフルオロエチレン（ＰＴＦＥ）およびポリテトラフルオロエチレンブレンドの高Ｔｇ樹脂が挙げられる。このようなブレンドには、例えば、ポリフェニレンオキシドおよびシアナートエステルを含むＰＴＦＥが挙げられる。高Ｔｇの樹脂を含むポリマー樹脂の別の種類には、これに限定されないが、エポキシ樹脂、例えば、二官能性および多官能性エポキシ樹脂、ビマレイミド／トリアジンおよびエポキシ樹脂（ＢＴエポキシ）、エポキシ／ポリフェニレンオキシド樹脂、アクリロニトリルブタジエンスチレン、ポリカルボナート（ＰＣ）、ポリフェニレンオキシド（ＰＰＯ）、ポリフェニレンエーテル（ＰＰＥ）、ポリフェニレンスルフィド（ＰＰＳ）、ポリスルホン（ＰＳ）、ポリアミド、ポリエステル、例えば、ポリエチレンテレフタラート（ＰＥＴ）、およびポリブチレンテレフタラート（ＰＢＴ）、ポリエーテルエーテルケトン（ＰＥＥＫ）、液晶ポリマー、ポリウレタン、ポリエーテルイミド、エポキシおよびこれらのコンポジットが挙げられる。
【００２５】
プリント回路板の製造においては、ドリルもしくはパンチもしくは当該技術分野で知られている何らかの他の方法によってスルーホールが板に形成される。小さなスルーホールは典型的には直径０．２ｍｍ〜０．５ｍｍの範囲である。これに対して、大きなスルーホールは典型的には直径０．５ｍｍ〜１ｍｍの範囲である。スルーホールのアスペクト比は１：１〜２０：１の範囲であり得る。スルーホールの代わりにマイクロバイアが形成される場合には、典型的にはマイクロバイアは５０μｍ〜３００μｍの直径を有する。
【００２６】
スルーホールの形成後、板は水ですすがれ板を清浄化しグリース除去するために従来の有機溶液が使用され、次いで、スルーホール壁をデスメアする。スルーホールの典型的なデスメアは溶媒膨潤剤（ｓｏｌｖｅｎｔ  ｓｗｅｌｌ）の適用で始まる。
【００２７】
スルーホールをデスメアするために何らかの従来の溶媒膨潤剤が使用されうる。溶媒膨潤剤の例としては、グリコールエーテルおよびその関連する酢酸エーテルが挙げられる。従来の量のグリコールエーテルおよびその関連する酢酸エーテルが使用されうる。このような溶媒膨潤剤は当該技術分野において周知である。市販の溶媒膨潤剤の例はサーキュポジットコンディショナー（ＣＩＲＣＵＰＯＳＩＴ  ＣＯＮＤＩＴＩＯＮＥＲ商標）３３０２溶媒膨潤剤、サーキュポジットホールプレプ商標３３０３溶媒膨潤剤、およびサーキュポジットホールプレプ商標４１２０溶媒膨潤剤（マサチューセッツ州、マルボロのザダウケミカルカンパニーから入手可能）が挙げられる。
【００２８】
場合によっては、スルーホールは水ですすがれる。次いで、プロモーターがスルーホールに適用される。従来のプロモーターが使用されうる。このようなプロモーターには、硫酸、クロム酸、過マンガン酸アルカリもしくはプラズマエッチングが挙げられる。典型的には、過マンガン酸アルカリがプロモーターとして使用される。市販のプロモーターの例は、サーキュポジットプロモーター（ＣＩＲＣＵＰＯＳＩＴ  ＰＲＯＭＯＴＥＲ商標）４１３０プロモーター（マサチューセッツ州、マルボロのザダウケミカルカンパニーから入手可能）が挙げられる。
【００２９】
場合によっては、スルーホールは水で再びすすがれる。次いでスルーホールに中和剤が適用されて、プロモーターにより残される何らかの酸残留物もしくは塩基残留物を中和する。従来の中和剤が使用されうる。典型的には、中和剤は１種以上のアミンを含むアルカリ水溶液であるか、または３重量％のペルオキシドおよび３重量％の硫酸の溶液である。場合によって、スルーホールは水ですすがれ、プリント回路板は乾燥させられる。
【００３０】
場合によっては、スルーホールおよびマイクロバイアは水酸化アルカリ水溶液で処理される。より典型的には、基体が高Ｔｇポリマー樹脂を含む場合に、このような水酸化アルカリ水溶液が使用される。水酸化アルカリ溶液は水酸化ナトリウム、水酸化カリウムもしくはこれらの混合物を含む。典型的には、水酸化ナトリウムの溶液が使用される。水酸化物は溶液中に０．１ｇｍ／Ｌ〜１００ｇｍ／Ｌ、または例えば５ｇｍ／Ｌ〜２５ｇｍ／Ｌの量で含まれる。より典型的には、水酸化物は、１５ｇｍ／Ｌ〜２０ｇｍ／Ｌの量で溶液中に含まれる。水酸化アルカリ溶液が水酸化ナトリウムと水酸化カリウムとの混合物である場合には、水酸化ナトリウムと水酸化カリウムとは４：１〜１：１、または例えば３：１〜２：１の重量比である。
【００３１】
水酸化アルカリ水溶液はスルーホールおよびマイクロバイアと３０秒〜１２０秒間、または例えば６０秒〜９０秒間接触しうる。スルーホールまたはマイクロバイアをデスメアした後でめっきする前に水酸化アルカリ溶液を適用することは封入ナノ粒子触媒を用いたスルーホール壁の良好なカバレッジを提供するのを助け、それによりその壁の良好な金属カバレッジを提供することができる。
【００３２】
場合によっては、水酸化アルカリ溶液に界面活性剤が添加されうる。典型的には、界面活性剤は非イオン性界面活性剤である。界面活性剤は表面張力を低減させて、スルーホールの適切な濡れを可能にする。界面活性剤は水酸化アルカリ溶液中に０．０５重量％〜５重量％、または例えば０．２５重量％〜１重量％の量で含まれうる。好適な非イオン性界面活性剤には、これに限定されないが、脂肪族アルコール、例えば、アルコールアルコキシラートが挙げられる。典型的には、このようなアルコールアルコキシラートは、７〜１５炭素の炭素鎖を有する、線状もしくは分岐の、４〜２０モルのエトキシラート、典型的には５〜４０モルのエトキシラート、より典型的には５〜１５モルのエトキシラートのアルコールエトキシラートである。市販のアルコールアルコキシラートの例は、ネオドール（ＮＥＯＤＯＬ）９１−６、ネオドール９１−８、およびネオドール９１−９（テキサス州、ヒューストンのシェルオイルカンパニーから入手可能）である。
【００３３】
場合によっては酸もしくはアルカリコンディショナーがスルーホールもしくはマイクロバイアに適用されうる。従来のコンディショナーが使用されうる。このようなコンディショナーにはカチオン性界面活性剤、非イオン性界面活性剤、錯化剤およびｐＨ調節剤もしくは緩衝剤の１種以上が挙げられうる。市販の酸コンディショナーの例はサーキュポジットコンディショナー商標３３２０およびサーキュポジットコンディショナー商標３３２７（マサチューセッツ州、マルボロのザダウケミカルカンパニーから入手可能）である。好適なアルカリコンディショナーには、これに限定されないが、１種以上の第四級アミンおよびポリアミンを含む水性アルカリ界面活性剤溶液が挙げられる。市販のアルカリ界面活性剤の例はサーキュポジットコンディショナー商標２３１、３３２５、８１３および８６０（マサチューセッツ州、マルボロのザダウケミカルカンパニーから入手可能）である。場合によっては、スルーホールはコンディショニング後に水ですすがれる。
【００３４】
スルーホールもしくはマイクロバイアは次いでマイクロエッチングされる。従来のマイクロエッチング組成物が使用されうる。マイクロエッチングはマイクロ粗化表面を提供し、後の堆積金属の接着性を向上させるようにデザインされる。マイクロエッチング剤には、これに限定されないが、６０ｇ／Ｌ〜１２０ｇ／Ｌの過硫酸ナトリウム、またはオキシモノ過硫酸ナトリウムもしくはカリウム、並びに硫酸（２％）混合物、またはジェネリック硫酸／過酸化水素が挙げられる。市販のマイクロエッチング剤の例はサーキュポジットマイクロエッチ（ＣＩＲＣＵＰＯＳＩＴ ＭＩＣＲＯＥＴＣＨ商標）３３３０マイクロエッチ（マサチューセッツ州、マルボロのザダウケミカルカンパニーから入手可能）である。場合によっては、スルーホールは水ですすがれる。
【００３５】
封入ナノ粒子触媒の適用の前に、スルーホールもしくはマイクロバイア壁が処理されて、正味正電荷もしくは正味負電荷を提供する。アミンオキシド封入ナノ粒子が正味負電荷を有する場合には、この壁はカチオンで処理されて壁上に正味正電荷を形成する。あるいは、アミンオキシド封入ナノ粒子が正味正電荷を有する場合には、この壁はアニオンで処理されて壁上に正味負電荷を形成する。壁を正にもしくは負に帯電させる組成物および方法は限定されない。典型的には、この壁は無機酸、例えば、塩酸、硫酸、硝酸、もしくはカチオン性ポリアミン、例えば、水凝集剤処理で使用されるもので処理されて、正味正電荷を提供する。酸溶液は１０重量％〜７０重量％の範囲であり得る。カチオン性ポリアミンには、これに限定されないが、エピクロロヒドリンとアンモニアとの重縮合物、アルキレンジアミンとエピクロロヒドリンとの、例えば、ジメチルアミンとエピクロロヒドリンとの重縮合物、ポリアルキレンポリアミンとエピハロヒドリンとの重縮合物、第１級アミンとエピクロロヒドリンとの重縮合物、第２級アミンとエピクロロヒドリンとの重縮合物が挙げられる。このようなカチオン性ポリアミンは当該技術分野における並びに文献における既知の方法によって製造されうる。このような合成方法の例は文献「Ｓｙｎｔｈｅｓｉｓ  ｏｆ  ｐｏｌｙａｍｉｎｅ  ｆｌｏｃｃｕｌａｎｔｓ  ａｎｄ  ｔｈｅｉｒ  ｐｏｔｅｎｔｉａｌ  ｕｓｅ  ｉｎ  ｔｒｅａｔｉｎｇ  ｄｙｅ  ｗａｓｔｅｗａｔｅｒ（ポリアミン凝集剤の合成および染料廃水処理におけるその潜在的用途）」Ｙｕｅら、Ｓｃｈｏｏｌ  ｏｆ  Ｅｎｖｉｒｏｎｍｅｎｔａｌ  Ｓｃｉｅｎｃｅ  ａｎｄ  Ｅｎｇｉｎｅｅｒｉｎｇ，  Ｓｈａｎｄｏｎｇ  Ｕｎｉｖｅｒｓｉｔｙ，  Ｊｉｎａｎ２５０１００，中国に開示されている。また、エピクロロヒドリンとメチルアミンからの水溶性カチオン性ポリマーの製造方法を開示する米国特許第３，５６７，６５９号も参照。市販のカチオン性ポリアミンの例はナルコ（ＮＡＬＣＯ）カチオン性ポリアミン（イリノイ州オークブルックのナルコケミカルカンパニーから入手可能）、マイクロフロック（ＭＩＣＲＯ  ＦＬＯＣＫ）−９０カチオン性ポリアミン（インド、グジャラト、アーメダバードのＭａｌｌｉ  Ｐｏｌｙｍｅｒｓ  ＰＶＴ，Ｌｔｄ．から入手可能）およびコンディショナー８６０および２３１（ザダウケミカルカンパニーから入手可能）である。このようなカチオン性界面活性剤は５重量％〜８０重量％、または例えば２０重量％〜６０重量％の水溶液中で使用される。
【００３６】
典型的には、壁はアルカリ塩基、例えば、水酸化ナトリウム、水酸化カリウムもしくはアニオン性界面活性剤で処理されて、正味負電荷を提供する。アルカリ塩基の水溶液は１０重量％〜７０重量％の範囲である。アニオン性界面活性剤は１０重量％〜８０重量％、または例えば２０重量％〜６０重量％の水溶液で使用される。このようなアニオン性界面活性剤には、これに限定されないが、一般式：
Ｒ４−ＳＯ３−Ｍ
（式中、Ｒ４は直鎖もしくは分岐鎖の、８〜２４個の炭素、または例えば１０〜１６炭素原子の飽和脂肪族炭化水素基から選択され、Ｍはカチオン、例えば、ナトリウム、カリウムもしくはアンモニウムである）
の有機硫酸反応生成物の水溶性塩が挙げられる。このようなアニオン性界面活性剤の例はラウリル硫酸ナトリウムおよびラウリル硫酸アンモニウムである。
【００３７】
他のアニオン性界面活性剤には、サルコシナート、例えば、ラウロイルサルコシン酸ナトリウム、コシルサルコシン酸ナトリウムおよびラウロイルサルコシン酸アンモニウムが挙げられる。さらに、他のアニオン性界面活性剤には、８〜２４個の、または例えば１０〜２０個の炭素原子を有する脂肪酸のアルカリ金属塩、例えば、ナトリウム塩およびカリウム塩が挙げられる。このような脂肪酸は石けんを製造するのに使用され、植物もしくは動物由来のグリセリド、例えばパーム油、ココナツ油、大豆油、ひまし油、獣脂およびラードから得られうる。
【００３８】
アミンオキシドで封入されたナノ粒子の触媒は、次いで、帯電したスルーホールもしくはマイクロバイアに適用される。スルーホールもしくはマイクロバイアを有する基体は、攪拌しつつコロイド懸濁物の溶液中に沈められて、スルーホールもしくはマイクロバイアの壁をコーティングする。浸漬は１００秒〜４００秒のもしくは例えば１５０秒〜２５０秒の範囲である。温度は室温〜６０℃の範囲である。スルーホールもしくはマイクロバイアは、封入ナノ粒子触媒の適用の後で、場合によっては水ですすがれうる。
【００３９】
次いで、スルーホールもしくはマイクロバイアの壁が金属で無電解めっきされる。従来の無電解浴および従来のめっきパラメータが使用されうる。典型的には、スルーホールの壁上に堆積されるべき所望の金属の金属イオンを含む無電解浴中にプリント回路板が配置される。スルーホールの壁上に堆積されうる金属には、これに限定されないが、銅、ニッケル、金、銀、および銅／ニッケル合金が挙げられる。好ましくは、銅が壁上に堆積される。浸漬金もしくは銀を使用する金もしくは銀仕上げの層が、銅、銅／ニッケル、もしくはニッケル堆積物上に堆積されてもよい。
【００４０】
スルーホールの壁上に金属が堆積された後で、スルーホールは場合によっては水ですすがれる。場合によっては、スルーホールの壁上に堆積された金属にさび止め組成物が適用されうる。従来のさび止め組成物が使用されうる。市販のさび止め組成物の例はアンチターニッシュ（ＡＮＴＩ  ＴＡＲＮＩＳＨ商標）７１３０およびキュプラテック（ＣＵＰＲＡＴＥＣ商標）３（ザダウケミカルカンパニーから入手可能）である。スルーホールは場合によっては３０℃を超える温度で温水すすぎによってすすがれることができ、次いで板は乾燥させられうる。
【００４１】
別の実施形態においては、アミンオキシド封入ナノ粒子はＥＭＩおよびＲＦＩシールディングのための基体の無電解金属めっきに使用されうる。このような基体には典型的には、上述のポリマー樹脂の１種以上が挙げられる。このようなポリマー樹脂は高もしくは低Ｔｇ樹脂であり得る。無電解めっきされるべき基体の表面は、従来のエッチング配合物を用いてまず粗化もしくはエッチングされる。従来のエッチング配合物の種類は、基体に含まれるポリマー樹脂の種類に応じて変化する。このようなエッチング配合物は当該技術分野において周知である。エッチング配合物の例はアルカリ過マンガン酸カリウム、４００ｇ／Ｌクロム酸および６ｇ／Ｌのクロム酸を含む８０重量％硫酸である。
【００４２】
アミンオキシド封入ナノ粒子のコロイド溶液は基体をその溶液中に浸漬することにより適用されることができ、またはその溶液はエアガンのような好適な噴霧装置を用いて基体上に噴霧されうる。ブラシがけはコロイド溶液を適用する別の方法である。場合によっては、コロイド溶液が選択的に基体上に堆積され、それにより金属膜が基体上に選択的に堆積されうるように、コロイド溶液を適用する前に、所望のパターンを有するマスクもしくはツールが基体に適用されることができる。
【００４３】
コロイド溶液の０．５〜３０μｍの湿潤膜が基体表面上に形成されうる。コロイド溶液はすすがれ、反対に帯電した基体に静電的に結合している帯電したナノ粒子を残す。乾燥は空気乾燥によるものであり得る。空気乾燥は２０分〜２時間行われることができるが、しかし乾燥時間は乾燥室の周囲条件に応じてより短くてもまたはより長くても良い。
【００４４】
乾燥後、基体は次いで従来の無電解めっき金属浴を用いて所望の金属で無電解めっきされる。連続金属膜は１０ｎｍ〜１０μｍ、または例えば０．１μｍ〜５μｍ、または例えば０．５μｍ〜２μｍの厚みで変化することができる。
【００４５】
金属膜の表面抵抗率は変化することができる。表面抵抗率は５０ｍΩ／ｍ２以下、または例えば０．０５ｍΩ／ｍ２〜３０Ω／ｍ２、または例えば１ｍΩ／ｍ２〜１５Ω／ｍ２でありうる。
【００４６】
上記一般式を有するアミンオキシドはナノ粒子の表面に隣接してその周りに層を形成し、よってナノ粒子を封入する。このことは、基体の表面上に金属が無電解めっきされうるように、触媒金属ナノ粒子が基体の表面に付着することを可能にする。金属堆積物は密であり、かつ基体に充分に付着する。この触媒は標準のプリント回路板アセンブリプロセスに適合性であり、この触媒ナノ粒子の組成物はそれらが商業的に使用されうるように無電解めっき中で安定であり、かつこの組成物は長期間の貯蔵中でも安定である。さらに、この触媒ナノ粒子の組成物はスズを排除し、かつ触媒金属としてのパラジウムを排除することができ、よって製造者および顧客の双方に対して無電解めっきのコストを低減させる。
【００４７】
以下の実施例は本発明の範囲を限定することを意図しておらず、本発明をさらに例示することを意図している。
【実施例】
【００４８】
実施例１
４枚の低ＴｇＦＲ４エポキシ／ガラス板（１５０℃）および４枚の高ＴｇＦＲ４エポキシ／ガラス板（１７０℃）がウィスコンシン州ラクロセのイソラ（Ｉｓｏｌａ）ラミネートシステムスコーポレーションから得られる。複数のスルーホールがそれぞれの板にドリルで穴開けされる。各板のスルーホールは、次いで、次のような水平デスメアラインプロセスでデスメアされる：
１．各板は２４０リットルの溶媒膨潤剤で１００秒間８０℃で処理される。溶媒膨潤剤は１０％ジエチレングリコールモノブチルエーテル、界面活性剤、および３５ｇ／Ｌの水酸化ナトリウムの水溶液である。
２．次いで、板は冷水ですすがれる。
３．次いで、各板のスルーホールは、水性過マンガン酸アルカリのアルカリプロモーター５００リットルで、ｐＨ１２で、１５０秒間、８０℃で処理される。
４．板は冷水ですすがれる。
５．次いで、板のスルーホールは、３重量％の過酸化水素および３重量％の硫酸からなる水性中和剤１８０リットルで、室温で７５秒間処理される。
６．次いで、板は冷水ですすがれる。
７．２枚の低Ｔｇ板および２枚の高Ｔｇ板が、１８ｇ／Ｌの水酸化ナトリウムおよび１ｇ／Ｌのネオドール９１−８を含む１５０リットルの水酸化アルカリ水溶液で６０秒間、５０℃で処理される。
８．残りの４枚の板は水酸化アルカリ組成物で処理されない。しかし、１枚の低Ｔｇ板および１枚の高Ｔｇ板は１９０リットルの水性酸コンディショナーであるサーキュポジットコンディショナー商標３３２０で６０秒間５０℃で処理される。
９．次いで、各板は冷水ですすがれる。
１０．次いで、各板のスルーホールは、２０重量％の過マンガン酸ナトリウムおよび１０重量％の水酸化ナトリウムのアルカリ水溶液１００リットルで６０分間５０℃でマイクロエッチングされる。
１１．次いで、板は冷水ですすがれる。
１２．次いで、スルーホールはジメチルアミンとエピクロロヒドリンとの重縮合物５重量％で室温で４０秒間処理されて、スルーホール内に正味正電荷を提供する。
１３．次いで、各板のスルーホールは、平均サイズ５０ｎｍを有する銀ナノ粒子を封入している、４０重量％対６０重量％のテトラデシル−ジメチルアミンオキシドおよびヘキサデシル−ジメチルアミンオキシドからなるアミンオキシド両性界面活性剤のブレンドを含む水性コロイド触媒配合物１２５リットルで２１５秒間４０℃で前処理される。ナノ粒子：アミンオキシドのブレンドの重量比は１：１２である。ｐＨは８である。銀のソースは硝酸銀であり、水素化ホウ素ナトリウムを用いてその金属に還元される。
１４．次いで、板は冷水ですすがれる。
１５．次いで、板のスルーホールの壁は無電解銅浴を用いて３００秒間５０℃で無電解銅でめっきされる。無電解銅浴は以下の成分を含む：０．０２モル／Ｌの硫酸銅五水和物、０．１５モル／Ｌのクエン酸、０．３モル／Ｌのジ亜リン酸ナトリウム、０．００３モル／Ｌの四ホウ酸ナトリウム、およびｐＨ１０を維持するのに充分な水酸化ナトリウム。
１６．無電解銅堆積後、板は冷水ですすがれる。
１７．各板は横方向に切断され、スルーホールの銅めっき壁を露出させる。１ｍｍ厚の複数の横方向切片が各板の切断されたスルーホールの壁から取り出され、標準のヨーロピアンバックライト評価スケールを用いてその板についてスルーホール壁カバレッジを決定する。
【００４９】
各板からの１ｍｍ切片は５０倍拡大の従来の光学顕微鏡下に配置される。顕微鏡下で観察される光の量によって銅堆積物の品質が決定される。光が観察されない場合には、その切片は完全に黒色であり、バックライトスケールで５の評定がなされる。暗い領域なしに切片全体で光が透過する場合には、これは壁上に銅金属堆積物が非常にわずかしかまたは全く存在しないことを示し、この切片は０と評定される。切片がいくぶんかの暗い領域および明るい領域を有する場合には、その切片は０〜５の間の評定がなされる。
【００５０】
穴および隙間が各切片について手作業で計数され、集計され、各板について平均化される。結果は、低および高Ｔｇ板双方のスルーホールが４〜５と評定され、またはスルーホールの壁は実質的に完全に銅で覆われていることを示すと考えられる。
【００５１】
実施例２
２枚の低Ｔｇ（１５０℃）ＦＲ４エポキシ／ガラス板および２枚の高Ｔｇ（１７０℃）ＦＲ４エポキシ／ガラス板、並びに８枚の高Ｔｇ（１８０℃）ＮＥＬＣＯ４０００−６板が提供される。複数のスルーホールがこの板にドリルで穴開けされ、その穴は実施例１に開示されるのと同じ手順でデスメアされる。
【００５２】
１枚の低ＴｇＦＲ４板が、７ｇ／Ｌの水酸化ナトリウムを含む水酸化アルカリ組成物で、６０秒間５０℃で処理される。一枚の高ＴｇＦＲ４板も水酸化アルカリ水溶液で６０秒間５０℃で処理されるが、この水酸化アルカリ組成物は１８ｇ／Ｌの水酸化ナトリウムと１ｇ／ＬのＮＥＯＤＯＬ９１−８界面活性剤を含んでいる。
【００５３】
一枚のＮＥＬＣＯ４０００−６板のスルーホールは、７ｇ／Ｌの水酸化ナトリウムを含む水性アルカリ組成物で処理され、別のＮＥＬＣＯ４０００−６板のスルーホールは１８ｇ／Ｌの水酸化ナトリウムを含む水性アルカリ組成物で処理される。それぞれの板は６０秒間５０℃で処理される。３枚のＮＥＬＣＯ板のスルーホールは、１８ｇ／Ｌの水酸化ナトリウムおよび１ｇ／ＬのＮＥＯＤＯＬ９１−８を含む水酸化アルカリ水性組成物で５０℃で６０秒間処理される。
【００５４】
全ての板のスルーホールは次いで実施例１におけるように酸性コンディショナーで処理され、次いでスルーホールをマイクロエッチングし、そしてジメチルアミンとエピクロロヒドリンとの重縮合物１０重量％をスルーホールに適用して、スルーホールの壁に正味正電荷を提供する。
【００５５】
次いで、各板のスルーホールは、平均サイズ４０ｎｍを有する銀金属粒子を封入している、４０重量％対６０重量％のテトラデシル−ジメチルアミンオキシド、ヘキサデシル−ジメチルアミンオキシドおよびオクタデシルれジメチルアミンオキシドからなるアミンオキシド両性界面活性剤のブレンドを含む１２５リットルの水性コロイド触媒配合物で２１０秒間４０℃で前処理される。ナノ粒子：アミンオキシドのブレンドの重量比は１：１３である。ｐＨは１０である。銀のソースは硝酸銀であり、アスコルビン酸を使用してその金属に還元される。
【００５６】
この板は、次いで、無電解銅／ニッケル合金浴に３００秒間５０℃で浸漬される。この無電解銅／ニッケル浴は以下の組成を有する：０．０２モル／Ｌの硫酸銅五水和物、０．０２モル／Ｌの硫酸ニッケル六水和物、０．１５モル／Ｌのクエン酸、０．３モル／Ｌのジ亜リン酸ナトリウム、０．００３モル／Ｌの四ホウ酸ナトリウム、およびｐＨ１０を維持するのに充分な量の水酸化ナトリウム。
【００５７】
スルーホールの金属化が完了した後で、標準手順ＩＰＣ−ＴＭ６５０  ２．４．８ｒｅｖ．Ｄに従って、板は６時間１２５℃でベークされ、次いで、熱サイクリングにかけられて、その後板を水平に切断して、スルーホールの壁を露出させる。熱サイクリングは２８８℃で１０秒間６０％スズおよび４０％鉛からなるはんだ（アルファメタルズ（Ａｌｐｈａ  Ｍｅｔａｌｓ）から入手可能）に板を浮かべ、次いでその板を１１０秒間空気冷却することを伴う。このサイクルは５回繰り返される。
【００５８】
各板の複数のスルーホールから１ｍｍの横方向切片が採られる。この切片は最初に光学顕微鏡下で、スルーホール壁に沿った銅／ニッケル堆積物を透過する光の量について分析され、そしてバックライトスケールと比較されて、各切片に値を付与する。このバックライト値は各板について平均化され、４〜５であると予想される。
【００５９】
バックライト値を決定することに加えて、ニッケル／銅堆積物のスルーホール壁剥ぎ取りが決定される。ホール壁剥ぎ取り（ＨＷＰＡ）は、標準の手順を用いて光学顕微鏡下で観察される、ベーキングおよび熱サイクリングによって引き起こされるスルーホール壁からの銅／ニッケル堆積物剥ぎ取りの程度を測定する。評定は０〜３の範囲である。この数値がより小さいと、より少ない金属剥離が観察される。各スルーホール側壁が評定され、評価されるスルーホールの数について、各評定の総数が決定される。次いで、これは、以下の式から平均スルーホール剥ぎ取り（ＨＷＰＡ）を計算するために使用される。
【数１】
2012052222.tif 000007
板の全てについての平均ＨＷＰＡは０〜１であると予想される。
【００６０】
実施例３（比較）
封入銀ナノ粒子を含む２セットのコロイド溶液が製造された。１つのセットは、ドデシルジメチルアミンオキシドで封入された５０ｎｍの平均粒子サイズを有する銀ナノ粒子０．３ｇ／Ｌを含む複数のコロイド溶液を含んでいた。ナノ粒子：アミンオキシドの重量比は１：３０であった。第２のセットは、テトラデシル−ジメチルアミンオキシドとヘキサデシル−ジメチルアミンオキシドの４０重量％対６０重量％混合物で封入された５０ｎｍの平均粒子サイズを有する銀ナノ粒子を含む複数のコロイド溶液を含んでいた。銀ナノ粒子：アミンオキシドの重量比は１：１０であった。それぞれのセットについての銀のソースは０．３ｇ／Ｌの濃度の硝酸銀であった。０．０６ｇ／Ｌの水素化ホウ素ナトリウムを用いて、銀イオンはその金属に還元された。アミンオキシドおよび硝酸銀は一緒にブレンドされて、最後に、３０℃で高速フィッシャーサイエンティフィックホモジナイザーによって提供される攪拌下で還元剤が添加された。水酸化ナトリウムで、コロイド混合物のｐＨは８．５〜１１に維持され、アミンオキシド封入銀ナノ粒子上に正味負電荷を形成した。
【００６１】
複数のエポキシ／ガラス繊維回路板が提供された。この板はサーキュポジットコンディショナー商標８６０でカチオン処理された。次いで、各板は、板をコロイド懸濁物の浴に２００秒間５０℃で浸漬することによって、２つのタイプのコロイドの一方で処理された。次いで、処理された板は水ですすがれ；そして、０．０２モル／Ｌの硫酸銅五水和物、０．１５モル／Ｌのクエン酸、０．３モル／Ｌのジ亜リン酸ナトリウム、０．００３モル／Ｌの四ホウ酸ナトリウム、およびｐＨ１０を維持するのに充分な量の水酸化ナトリウムを含む銅無電解めっき浴中に浸漬された。無電解銅浴の温度は３５℃であった。板の表面上に１μｍ〜１．５μｍ厚の銅膜が形成されるまでめっきがなされた。
【００６２】
それぞれの銅膜堆積物のシート抵抗率がＪａｎｄｅｌ  ＨＭ２０四点プローブを使用して測定された。結果は図に示されるような「抵抗率（ｍΩ）／スクエア」対「日数」のデカルト平面上にプロットされた。結果は、テトラデシル−ジメチルアミンオキシドとヘキサデシル−ジメチルアミンオキシドとの混合物を含んでいたコロイドを使用してめっきされた銅堆積物の１日目のシート抵抗率が９０ｍΩ／スクエア〜１００ｍΩ／スクエアのシート抵抗率を有していたことを示す。一方、ドデシル−ジメチルアミンオキシドでめっきされた銅堆積物は、１５０ｍΩ／スクエア〜１６０ｍΩ／スクエアの範囲のさらに高いシート抵抗率を有していた。ドデシル−ジメチルアミンオキシドコロイドを使用してめっきされた銅堆積物のさらに高いシート抵抗率は、これらの板がより少ない銅厚みを有していたことを示し、これはドデシル−ジメチルアミンオキシド安定化銀がより少ない触媒活性銀コロイドしか生じさせなかったことを暗示する。
【００６３】
４０℃で４日間貯蔵し、開放雰囲気に曝した後で、コロイド溶液は別の複数のカチオン処理されたエポキシ／ガラス繊維板に適用された。この板は同じ条件下でコロイド溶液で処理され、同じ種類の無電解銅めっき浴で、上述のと同じ条件下でめっきされた。銅膜のシート抵抗率は四点プローブで測定され、デカルト平面上の４日目のところにプロットされた。図から、テトラデシル−およびヘキサデシルアミンオキシドで触媒化された銅膜のシート抵抗率はドデシル−ジメチルアミンオキシドで触媒化された銅膜よりもかなり低く、かつより緊密にまとまっていることが認められうる。さらに、この図は、テトラデシル−およびヘキサデシルアミンオキシドから製造されたコロイドがドデシル−ジメチルアミンオキシドコロイドよりも長期間にわたってその活性を維持していたことを示す。
【図１】
2012052222.tif 000012
【外国語明細書】
2012052222000001.pdf
2012052222000002.pdf
2012052222000003.pdf
2012052222000004.pdf